(57)【要約】  本発明は、薬物含有マトリックス層及び粘着層を含む２層構造を有する経皮吸収製剤（例えば、パッチの形態）であって、前記薬物含有マトリックス層が、特定のポリマーを用いてドネペジルを完全に溶解した後、粘着剤とともに製剤化して得られる経皮吸収製剤、並びにその製造方法を提供する。本発明による経皮吸収製剤においては、ドネペジルの結晶化は一切見られず、ドネペジルを一定速度で長時間にわたって放出することができ、単層構造を有する経皮吸収製剤で発生する放出ダンピング現象を抑止することができる。
2015508813.tif 000002
【特許請求の範囲】
【請求項１】
支持層、薬物含有マトリックス層、粘着層及び剥離層から構成される経皮吸収製剤であって、前記薬物含有マトリックス層が（ｉ）有効成分としてのドネペジルまたはその薬学的に許容される塩と、（ｉｉ）ポリビニルピロリドンと、（ｉｉｉ）アクリル系粘着剤とを含み、かつ前記粘着層がアクリル系粘着剤またはシリコーン系粘着剤を含む経皮吸収製剤。
【請求項２】
前記薬物含有マトリックス層が、薬物含有マトリックス層の全重量に対して、１０〜４０重量％のドネペジルまたはその薬学的に許容される塩、０．１〜２０重量％のポリビニルピロリドン、及び４０〜８０重量％のアクリル系粘着剤を含むことを特徴とする請求項１に記載の経皮吸収製剤。
【請求項３】
前記薬物含有マトリックス層が、薬物含有マトリックス層の全重量に対して、３０〜４０重量％のドネペジルまたはその薬学的に許容される塩、１〜２０重量％のポリビニルピロリドン、及び４０〜６０重量％のアクリル系粘着剤を含むことを特徴とする請求項２に記載の経皮吸収製剤。
【請求項４】
前記ポリビニルピロリドンが７，０００〜１，５００，０００の範囲の重量平均分子量を有することを特徴とする請求項１〜３のうちいずれか１項に記載の経皮吸収製剤。
【請求項５】
前記粘着層がシリコーン系粘着剤を含むことを特徴とする請求項１〜３のうちいずれか１項に記載の経皮吸収製剤。
【請求項６】
前記粘着層が５０〜１５０μｍの範囲の厚さを有することを特徴とする請求項５に記載の経皮吸収製剤。
【請求項７】
前記粘着層が９０〜１１０μｍの範囲の厚さを有することを特徴とする請求項５に記載の経皮吸収製剤。
【請求項８】
（ａ）ドネペジルまたはその薬学的に許容される塩及びポリビニルピロリドンを含有する溶液にアクリル系粘着剤を溶解する工程と；
（ｂ）工程（ａ）によって得られた溶液をフィルムの上に塗布し、乾燥して、薬物含有マトリックス層を形成する工程と；
（ｃ）工程（ｂ）によって得られた薬物含有マトリックス層の上にアクリル系粘着剤またはシリコーン系粘着剤を含む粘着層を形成する工程と
を含む経皮吸収製剤の製造方法。
【請求項９】
前記ドネペジルまたはその薬学的に許容される塩及びポリビニルピロリドンを含有する溶液が、ドネペジルまたはその薬学的に許容される塩と酢酸エチルとの混合物をポリビニルピロリドンのエタノール溶液と混合することにより得られることを特徴とする請求項８に記載の経皮吸収製剤の製造方法。
【請求項１０】
前記薬物含有マトリックス層が、薬物含有マトリックス層の全重量に対して、１０〜４０重量％のドネペジルまたはその薬学的に許容される塩、０．１〜２０重量％のポリビニルピロリドン、及び４０〜８０重量％のアクリル系粘着剤を含むことを特徴とする請求項８に記載の経皮吸収製剤の製造方法。
【請求項１１】
前記薬物含有マトリックス層が、薬物含有マトリックス層の全重量に対して３０〜４０重量％のドネペジルまたはその薬学的に許容される塩、１〜２０重量％のポリビニルピロリドン、及び４０〜６０重量％のアクリル系粘着剤を含むことを特徴とする請求項１０に記載の経皮吸収製剤の製造方法。
【請求項１２】
前記ポリビニルピロリドンが７，０００〜１，５００，０００の範囲の重量平均分子量を有することを特徴とする請求項８〜１１のうちいずれか１項に記載の経皮吸収製剤の製造方法。
【請求項１３】
前記粘着層がシリコーン系粘着剤を含むことを特徴とする請求項８〜１１のうちいずれか１項に記載の経皮吸収製剤の製造方法。
【請求項１４】
前記粘着層の形成が、５０〜１５０μｍの範囲の厚さを有する粘着層を得るように行われることを特徴とする請求項１３に記載の経皮吸収製剤の製造方法。
【請求項１５】
前記粘着層の形成が、９０〜１１０μｍの範囲の厚さを有する粘着層を得るように行われることを特徴とする請求項１３に記載の経皮吸収製剤の製造方法。
【発明の詳細な説明】
【技術分野】
【０００１】
本発明は、ドネペジル含有経皮吸収製剤及びその製造方法に関する。さらに詳細には、本発明は、薬物含有マトリックス層及び粘着層を含む２層構造を有する経皮吸収製剤（例えばパッチの形態）であって、前記薬物含有マトリックス層が、特定のポリマーを用いてドネペジルを完全に溶解した後、粘着剤とともに製剤化して得られる経皮吸収製剤、並びにその製造方法に関する。
【背景技術】
【０００２】
化学名が２−［（１−ベンジル−４−ピペリジニル）メチル］−５，６−ジメトキシインダン−１−オンのドネペジルまたはその塩は、認知症を治療するための治療剤として用いられるアセチルコリンエステラーゼ阻害剤である。
【０００３】
認知症は、主に高齢者に発生する。高齢者は、嚥下が困難であることが多く、進行した認知症を患う多くの患者にとって、経口製剤の服用は困難である。さらに、経口投与の場合、薬物の血漿濃度が非常に急速に上昇したり低下したりすることがあり、副作用を引き起こす恐れがある。したがって、血漿中濃度を一定かつ持続的に維持することができる製剤が求められている。例えば、ＥＰ１４３７１３０Ａ１には、ドネペジル等の抗認知症薬を含む経皮吸収製剤が開示されている。前記経皮吸収製剤は、ドネペジル等の抗認知症薬が粘着剤に分散された構造を有し、また皮膚に適用された場合に、血漿中の薬物濃度を１２時間以上一定に維持するよう設計されている。また、ＷＯ２００７／１２９４２７には、粘着層、薬物含有層、及び中間層を含む３層構造を有する経皮吸収製剤が開示されている。
【０００４】
一方、一般的な認知症患者のために、１日から数日、例えば１日以上、好ましくは約１週間以上、薬物血中濃度を維持することが可能な経皮吸収製剤を設計することが必要である。このような経皮吸収製剤は、比較的多量の薬物（例えばドネペジル）の使用を必要とする。しかし、従来の経皮吸収製剤では、ドネペジルの量が多くなると、ドネペジルが製剤中で結晶化し、粘着力の低下等の問題を引き起こす。また、ドネペジルの放出速度を調整するために設計した３層構造の経皮吸収製剤の場合、製造工程が複雑かつ困難なものとなり、経済性が劣る等の不利が生じる。
【０００５】
また、界面活性剤等の従来の可溶化剤でドネペジルを完全に溶解することにより、長時間作用する経皮吸収製剤を設計しても、その使用中に急速な放出ダンピング現象が発生する。したがって、放出ダンピングの問題を効果的に抑止できる経皮吸収製剤を設計することが必要とされる。
【発明の概要】
【発明が解決しようとする課題】
【０００６】
本発明者らは、薬物含有マトリックス層及び粘着層を含む２層構造を有する経皮吸収製剤（例えばパッチの形態）であって、前記薬物含有マトリックス層が、特定のポリマー、すなわちポリビニルピロリドンを用いてドネペジルを完全に溶解した後、粘着剤とともに製剤化して得られる経皮吸収製剤が、一定速度で長時間、例えば１日以上、好ましくは約１週間以上、ドネペジルを放出することができ、また、放出ダンピング現象を抑止できることを見出した。
したがって、本発明の目的は、２層構造を有する前記経皮吸収製剤を提供することである。
また、本発明の別の目的は、前記経皮吸収製剤の製造方法を提供することである。
【課題を解決するための手段】
【０００７】
本発明の一実施形態によれば、支持層、薬物含有マトリックス層、粘着層及び剥離層から構成される経皮吸収製剤であって、前記薬物含有マトリックス層が（ｉ）有効成分としてのドネペジルまたはその薬学的に許容される塩と、（ｉｉ）ポリビニルピロリドンと、（ｉｉｉ）アクリル系粘着剤とを含み、かつ前記粘着層がアクリル系粘着剤またはシリコーン系粘着剤を含む経皮吸収製剤が提供される。
【０００８】
本発明の経皮吸収製剤において、前記薬物含有マトリックス層は、薬物含有マトリックス層の全重量に対して、１０〜４０重量％のドネペジルまたはその薬学的に許容される塩、０．１〜２０重量％のポリビニルピロリドン、及び４０〜８０重量％のアクリル系粘着剤を含んでもよく、３０〜４０重量％のドネペジルまたはその薬学的に許容される塩、１〜２０重量％のポリビニルピロリドン、及び４０〜６０重量％のアクリル系粘着剤を含むことが好ましい。また、前記ポリビニルピロリドンは、７，０００〜１，５００，０００の範囲の重量平均分子量を有してもよい。
【０００９】
一実施形態において、前記粘着層はシリコーン系粘着剤を含んでもよく、また、５０〜１５０μｍ、好ましくは９０〜１１０μｍの範囲の厚さを有してもよい。
【００１０】
本発明の別の実施形態によれば、（ａ）ドネペジルまたはその薬学的に許容される塩及びポリビニルピロリドンを含有する溶液にアクリル系粘着剤を溶解する工程と；（ｂ）工程（ａ）によって得られた溶液をフィルムの上に塗布し、乾燥して、薬物含有マトリックス層を形成する工程と；（ｃ）工程（ｂ）によって得られた薬物含有マトリックス層の上にアクリル系粘着剤またはシリコーン系粘着剤を含む粘着層を形成する工程とを含む経皮吸収製剤の製造方法が提供される。
【００１１】
前記ドネペジルまたはその薬学的に許容される塩及びポリビニルピロリドンを含有する溶液は、ドネペジルまたはその薬学的に許容される塩と酢酸エチルとの混合物をポリビニルピロリドンのエタノール溶液と混合することにより得てもよい。
【発明の効果】
【００１２】
本発明による２層構造を有する経皮吸収製剤において、ドネペジルの結晶化は一切見られず、ドネペジルを一定速度で長時間にわたって放出することができ、また、単層構造の経皮吸収製剤で発生する放出ダンピング現象を抑止することができる。特に、前記薬物含有マトリックス層及び前記粘着層がそれぞれ異なる粘着剤を用いて構成される場合、ドネペジルの放出を、放出ダンピング現象を抑止しつつ、１週間以上一定速度に制御することができる。また、本発明による２層構造を有する経皮吸収製剤は、空気（酸素）とドネペジルとの接触を最小限に抑えることができ、これもまた、経皮吸収製剤の安定性に寄与する。したがって、本発明による経皮吸収製剤は、認知症の患者、特に高齢の患者に対し、血中濃度の急速な上昇による副作用を生じることなく、有用に適用できる。
【図面の簡単な説明】
【００１３】
【図１】様々な重量平均分子量を有するポリビニルピロリドンを用いて製造した経皮吸収製剤の試験管内皮膚浸透速度の評価結果を示すグラフである。
【図２】本発明による２層構造を有する経皮吸収製剤の試験管内皮膚浸透速度の評価結果を示すグラフである。
【図３】本発明の経皮吸収製剤及び比較製剤の生体内薬物濃度プロファイルを１週間測定して得られた結果を示すグラフである。
【００１４】
本発明は、支持層、薬物含有マトリックス層、粘着層及び剥離層から構成される経皮吸収製剤であって、前記薬物含有マトリックス層が（ｉ）有効成分としてドネペジルまたはその薬学的に許容される塩と、（ｉｉ）ポリビニルピロリドンと、（ｉｉｉ）アクリル系粘着剤とを含み、かつ前記粘着層がアクリル系粘着剤またはシリコーン系粘着剤を含む経皮吸収製剤を提供する。
【００１５】
本発明による経皮吸収製剤において、前記ドネペジルまたはその薬学的に許容される塩（例えばドネペジル塩酸塩）は、治療上有効な血中濃度を得るのに十分な量、例えば薬物含有マトリックス層の全重量に対して１０〜４０重量％、好ましくは、３０〜４０重量％の範囲で使用してもよい。ドネペジルまたはその薬学的に許容される塩の含量が１０重量％未満の場合、所望の治療効果が得られない恐れがある。ドネペジルまたはその薬学的に許容される塩の含量が４０重量％を超える場合、粘着力が低下したり、薬物の結晶が形成されたりすることがある。
【００１６】
前記ポリビニルピロリドンは、ドネペジルの溶解性を高め、経皮吸収製剤におけるドネペジルの完全な溶解を可能にする役割を果たす。前記ポリビニルピロリドンは、７，０００〜１，５００，０００の範囲の重量平均分子量を有してもよい。また、前記ポリビニルピロリドンは、薬物含有マトリックス層の全重量に対して０．１〜２０重量％、好ましくは１〜２０重量％、さらに好ましくは４〜１２重量％の範囲の量で用いてもよい。ポリビニルピロリドンの含量が０．１重量％未満の場合、所望の可溶化効果が得られない恐れがある。ポリビニルピロリドンの含量が２０重量％を超える場合、前記薬物含有マトリックス層が変色したり、粘度が高過ぎることによって製剤化の過程が困難になったりする恐れがある。
【００１７】
前記アクリル系粘着剤は粘着性を有するポリマーであり、官能基として、カルボキシル基、水酸基、またはこれらの組み合わせを有する。このような粘着剤の例としては、Ｄｕｒｏｔａｋ  ８７−２０２Ａ、Ｄｕｒｏｔａｋ  ３８７−２５１０、Ｄｕｒｏｔａｋ  ８７−４２８７、Ｄｕｒｏｔａｋ  ３８７−２２８７、Ｄｕｒｏｔａｋ  ８７−２２８７、Ｄｕｒｏｔａｋ  ３８７−２５１６、Ｄｕｒｏｔａｋ  ８７−２５１６、Ｄｕｒｏｔａｋ  ３８７−２５２５、Ｄｕｒｏｔａｋ  ８７−２５２５、Ｄｕｒｏｔａｋ  ８７−２９７９、Ｄｕｒｏｔａｋ  ８７−２０７４、Ｄｕｒｏｔａｋ  ８７−２３５Ａ、Ｄｕｒｏｔａｋ  ８７−２３５３、Ｄｕｒｏｔａｋ  ３８７−２３５３、Ｄｕｒｏｔａｋ  ８７−２８５２、Ｄｕｒｏｔａｋ  ８７−２０５１、Ｄｕｒｏｔａｋ  ３８７−２０５１、Ｄｕｒｏｔａｋ  ８７−２０５２、Ｄｕｒｏｔａｋ  ３８７−２０５２、Ｄｕｒｏｔａｋ  ３８７−２０５４、Ｄｕｒｏｔａｋ  ８７−２０５４、Ｄｕｒｏｔａｋ  ８７−２６７７、Ｄｕｒｏｔａｋ  ８７−２１９４、Ｄｕｒｏｔａｋ  ３８７−２１９６、Ｄｕｒｏｔａｋ  ３８７−２８２５、Ｄｕｒｏｔａｋ  ８７−２８２５、Ｄｕｒｏｔａｋ  ８７−５０２Ａ、Ｄｕｒｏｔａｋ  ８７−５０３Ａ、Ｄｕｒｏｔａｋ  ８７−５０４Ａ等が挙げられる。前記アクリル系粘着剤は、Ｄｕｒｏｔａｋ  ８７−２５１６  （Ｈｅｎｋｅｌ社）、Ｄｕｒｏｔａｋ  ８７−２３５Ａ  （Ｈｅｎｋｅｌ社）、Ｄｕｒｏｔａｋ  ８７−２３５３  （Ｈｅｎｋｅｌ社）、Ｄｕｒｏｔａｋ  ３８７−２３５３  （Ｈｅｎｋｅｌ社）、またはＤｕｒｏｔａｋ  ８７−５０２Ａ  （Ｈｅｎｋｅｌ社）であってもよく、これらであることが好ましい。前記アクリル系粘着剤は、薬物含有マトリックス層の全重量に対して４０〜８０重量％、好ましくは４０〜６０重量％の範囲で使用してもよい。
【００１８】
一実施形態において、前記薬物含有マトリックス層は、薬物含有マトリックス層の全重量に対して、ドネペジルまたはその薬学的に許容される塩１０〜４０重量％、ポリビニルピロリドン０．１〜２０重量％、及びアクリル系粘着剤４０〜８０重量％を含んでもよい。別の実施形態において、前記薬物含有マトリックス層は、薬物含有マトリックス層の全重量に対して、ドネペジルまたはその薬学的に許容される塩３０〜４０重量％、ポリビニルピロリドン１〜２０重量％、及びアクリル系粘着剤４０〜６０重量％を含んでもよい。
【００１９】
必要に応じて、前記薬物含有マトリックス層は、可塑剤または安定化剤をさらに含んでもよい。前記可塑剤または前記安定化剤は、薬物含有マトリックス層の全重量に対して約４０重量％以下の量で使用してもよいが、これに限定されない。
【００２０】
本発明による経皮吸収製剤は、アクリル系粘着剤またはシリコーン系粘着剤を含む粘着層を含む。
【００２１】
前記アクリル系粘着剤は、上述したものと同じである。
【００２２】
前記シリコーン系粘着剤は、アミン基を有する薬物との相溶性、及び粘着性を有するポリマーである。このような粘着剤の例としては、ＢＩＯ−ＰＳＡ  ７−４３０１、ＢＩＯ−ＰＳＡ  ７−４３０２、ＢＩＯ−ＰＳＡ  ７−４３０３、ＢＩＯ−ＰＳＡ  ７−４２０１、ＢＩＯ−ＰＳＡ  ７−４２０２、ＢＩＯ−ＰＳＡ  ７−４３０２、ＢＩＯ−ＰＳＡ  ７−４１０１、ＢＩＯ−ＰＳＡ  ７−４１０２、ＢＩＯ−ＰＳＡ  ７−４１０３等が挙げられる。前記シリコーン系粘着剤は、ＢＩＯ−ＰＳＡ  ７−４３０２  （Ｄｏｗ  ｃｏｒｎｉｎｇ社）、ＢＩＯ−ＰＳＡ  ７−４２０２  （Ｄｏｗ  ｃｏｒｎｉｎｇ社）、または  ＢＩＯ−ＰＳＡ  ７−４１０２  （Ｄｏｗ  ｃｏｒｎｉｎｇ社）であってもよく、これらであることが好ましい。
【００２３】
一方、前記薬物含有マトリックス層及び前記粘着層が、それぞれ異なる粘着剤を用いて構成される場合、ドネペジルの放出を、放出ダンピング現象の抑止しつつ、１週間以上一定速度に制御できることが明らかになった。したがって、本発明の一実施形態において、前記粘着層は好ましくはシリコーン系粘着剤を含む。また、その厚さは、５０〜１５０μｍであってもよく、９０〜１１０μｍであることが好ましく、約１００μｍであることがさらに好ましい。
【００２４】
本発明はまた、（ａ）ドネペジルまたはその薬学的に許容される塩及びポリビニルピロリドンを含有する溶液にアクリル系粘着剤を溶解する工程と；（ｂ）工程（ａ）によって得られた溶液をフィルムの上に塗布し、乾燥して、薬物含有マトリックス層を形成する工程と；（ｃ）工程（ｂ）によって得られた薬物含有マトリックス層の上にアクリル系粘着剤またはシリコーン系粘着剤を含む粘着層を形成する工程とを含む経皮吸収製剤の製造方法を提供する。
【００２５】
工程（ａ）において、前記ドネペジルまたはその薬学的に許容される塩及びポリビニルピロリドンを含有する溶液は、ドネペジルまたはその薬学的に許容される塩と酢酸エチルとの混合物をポリビニルピロリドンのエタノール溶液と混合することにより得られる。
【００２６】
工程（ｂ）は、工程（ａ）によって得られた溶液をフィルムの上に塗布し、乾燥して、薬物含有マトリックス層を形成することによって行われてもよい。前記フィルムは、通常のＰＥＴフィルム、例えばシリコーンでコーティングされたＰＥＴフィルムであってもよい。前記乾燥は、約７０℃のオーブンで１５分間乾燥することによって行われてもよい。また、通常の支持フィルム、例えばアルミニウムが積層されたポリエステルフィルムを、前記フィルムとは反対の側（すなわち、薬物含有マトリックス層が露出している側）に積層して支持層を形成してもよい。また、経皮吸収製剤分野で一般的に使用されている薬物不浸透性の可撓性材料を支持フィルムとして用いてもよい。例えば、ポリオレフィン、ポリエーテル、エチレン・酢酸ビニル多層フィルム、ポリエステル、ポリウレタン等を使用してもよい。
【００２７】
工程（ｃ）は、工程（ｂ）によって得られた薬物含有マトリックス層の上に、アクリル系粘着剤またはシリコーン系粘着剤を含む粘着層を形成することによって行われてもよい。前記シリコーン系粘着剤を含有する粘着層は、シリコーン系粘着剤を、例えばフッ素コーティングされたＰＥＴフィルム上に所定の厚さで塗布し、約７０℃のオーブンで約１５分間乾燥させ、その後、得られた粘着層を工程（ｂ）によって得られた薬物含有マトリックス層の上に積層することによって形成されてもよい。また、前記アクリル系粘着剤を含有する粘着層は、アクリル系粘着剤を、例えばシリコーンコーティングされたＰＥＴフィルム上に所定の厚さで塗布し、約７０℃のオーブンで約１５分間乾燥させ、その後、得られた粘着層を、工程（ｂ）によって得られた薬物含有マトリックス層の上に積層することによって形成されてもよい。
【００２８】
パッチの形態の経皮吸収製剤を製造するために、上記のようにして得られた、支持層、薬物含有マトリックス層、及び粘着層を有する製剤の上に、剥離層を形成してもよい。前記剥離層には、経皮吸収製剤分野で一般的に使用される離型ライナーまたはそれらの積層物を使用してもよい。例えば、シリコン樹脂またはフッ素樹脂でコーティングされた、ポリエチレン、ポリエステル、ポリ塩化ビニル、ポリ塩化ビニリデン等を原料とする、フィルム、紙、またはそれらの積層物を使用することができる。
【００２９】
以下、実施例により本発明についてさらに詳細に説明する。しかし、これらの実施例は、本発明を例示的に説明するためのものに過ぎず、本発明の範囲を限定するものではない。
【実施例】
【００３０】
実施例１：ポリマーの評価
多様なポリマーと粘着剤との相溶性を評価するための予備実験を行い、予備実験において比較的良い相溶性を示す結果の得られたポリマーについて、ドネペジル塩基の可溶化に対する効果を評価した。すなわち、ドネペジル（１ｇ）と酢酸エチル（１ｇ）とを混合した。それぞれ別の容器において、他のポリマー、すなわちポリビニルピロリドン（ＰＶＰ  Ｋ１７、ＢＡＳＦ社）、Ｅｕｄｒａｇｉｔ（登録商標）Ｅ１００（Ｄｅｇｕｓｓａ社）、及びＰｌａｓｔｏｉｄ（登録商標）Ｂ（Ｅｖｏｎｉｋ  Ｉｎｄｕｓｔｒｉｅｓ  ＡＧ社）（各０．２ｇ）をエタノール（０．８ｇ）に溶解して溶液を得た。次いでこれらの溶液を、前記ドネペジルと酢酸エチルとの混合溶液にそれぞれ添加した。１−１（ポリマー非添加）においては、エタノール（１．０ｇ）を前記ドネペジルと酢酸エチルとの混合溶液に添加した。各溶液を２時間撹拌した後に外観を観察した。結果を以下の表１に示す。
【００３１】
【表１】
2015508813.tif 000003
【００３２】
表１の結果から、ポリビニルピロリドンを使用するとドネペジルが完全に溶解し、外観が透明になることがわかる。したがって、粘着剤との相溶性を有する前記ポリビニルピロリドンは、ドネペジルの溶解度を効果的に高めるため、ドネペジルに対する可溶化剤として特に適していると結論づけられた。
【００３３】
実施例２：ポリビニルピロリドンの分子量に着目した製剤化の評価
経皮吸収製剤の製剤化におけるポリビニルピロリドンの分子量の影響を評価した。ドネペジル塩基とポリビニルピロリドンとを含む溶液を、以下の表２の組成に従って、実施例１と同様の手順で調製した（２−１の場合、エタノール（１ｇ）のみを添加した）。この溶液にアクリル系粘着剤を添加した後、均質化した。得られた溶液それぞれをシリコーンでコーティングされたＰＥＴフィルム上に塗布した。得られたフィルムそれぞれを、７０℃のオーブンで１５分間乾燥させ、次いで支持フィルムを積層した。これらについて、製剤化におけるポテンシャルを評価した。表２のＰＶＰ  Ｋ１７（重量平均分子量：７，０００〜１１，０００、ＢＡＳＦ社）、ＰＶＰ  Ｋ３０（重量平均分子量：４４，０００〜５４，０００、ＢＡＳＦ社）、またはＰＶＰ  Ｋ９０（重量平均分子量：１，０００，０００〜１，５００，０００、ＢＡＳＦ社）はポリビニルピロリドンとして、Ｄｕｒｏｔａｋ  ８７−２３５Ａ  （Ｈｅｎｋｅｌ社）はアクリル系粘着剤として使用した。
【００３４】
【表２】
2015508813.tif 000004
【００３５】
ポリマーを含まない溶液２−１は、粘度が非常に低く、フィルム上に塗布することができなかった。上記結果からわかるように、ポリビニルピロリドンの重量平均分子量は７，０００〜１，５００，０００の範囲にあることが好ましく、その使用量は約１〜２０重量％の範囲にあることが好ましく、４〜１２重量％の範囲にあることがより好ましい。
【００３６】
図１は、実施例２−２、２−５、２−７、及び２−８で製造した経皮吸収製剤の試験管内皮膚浸透速度の評価結果を示す。皮膚浸透速度は、次のように測定した。それぞれの経皮吸収製剤を１ｃｍ２の大きさに切断し、ヒトの死体皮膚に貼付した。皮膚を通して拡散したサンプルを、所定の時間に自動採取した。フランツセルの内部温度は３２．５℃に設定し、ｐＨ７．４のリン酸塩緩衝液を試験液として用いた。採取したサンプルは高速液体クロマトグラフィーで分析した。図１の結果より、いずれの経皮吸収製剤も、一定のフラックス値を示すことがわかる。
【００３７】
実施例３：２層構造を有する経皮吸収製剤の製造及び評価
（１）経皮吸収製剤の製造
以下の表３に示す組成に従って経皮吸収製剤を製造し、その試験管内皮膚浸透速度を評価した。表３のＰＶＰ  Ｋ９０  （ＢＡＳＦ社）はポリビニルピロリドンとして、Ｄｕｒｏｔａｋ  ８７−２３５Ａ  （Ｈｅｎｋｅｌ社）はアクリル系粘着剤として、Ｂｉｏ−ＰＳＡ  ７−４３０２  （Ｄｏｗ  ｃｏｒｎｉｎｇ社）はシリコーン系粘着剤として使用した。
【００３８】
【表３】
2015508813.tif 000005
【００３９】
シリコーンでコーティングされたＰＥＴフィルム上にドネペジル塩基、ポリビニルピロリドン、及びアクリル系粘着剤が塗布されて成る薬物含有マトリックス層（厚さ：６５μｍ）を、表３に示す組成及び量に従って、実施例２と同様の手順で製造した。得られた薬物含有マトリックス層に、アルミニウムが積層されたポリエステル支持フィルムを積層して、第１層を形成した。
【００４０】
シリコーン粘着剤（ＢＩＯ−ＰＳＡ−７−４３０２、Ｄｏｗ  ｃｏｒｎｉｎｇ社）を、フッ素でコーティングされたＰＥＴフィルムに、乾燥後の厚さが１００μｍ（実施例３−１）または５０μｍ（実施例３−２）となるように塗布した後、７０℃のオーブンで１５分間乾燥して、皮膚粘着層（第２層）を形成した。先に製造した第１層から、前記シリコーンでコーティングされたＰＥＴフィルムを剥離した。この第１層に、それぞれの第２層を積層して、実施例３−１及び３−２の経皮吸収製剤を製造した。
【００４１】
また、薬物含有マトリックス層で使用されたアクリル系粘着剤と同様のアクリル系粘着剤を、シリコーンでコーティングされたＰＥＴフィルムに、乾燥後の厚さが１００μｍ（実施例３−３）または５０μｍ（実施例３−４）となるように塗布した後、７０℃のオーブンで１５分間乾燥して、皮膚粘着層（第２層）を形成した。先に製造した第１層から、前記シリコーンでコーティングされたＰＥＴフィルムを剥離した。得られた第１層に、各第２層を積層して、実施例３−３及び３−４の経皮吸収製剤を製造した。
【００４２】
（２）試験管内皮膚浸透速度の評価
実施例３−１〜３−４の経皮吸収製剤の試験管内皮膚浸透速度を、フランツセル（垂直拡散セル）を用いて評価した。皮膚浸透速度は、次のように測定した。それぞれの経皮吸収製剤を１ｃｍ２の大きさに切断し、ヒトの死体皮膚に貼付した。皮膚を通して拡散したサンプルを、所定の時間に自動採取した。フランツセルの内部温度は３２．５℃に設定し、ｐＨ７．４のリン酸塩緩衝液を試験液として用いた。採取したサンプルは高速液体クロマトグラフィーで分析した。結果を図２に示す。
【００４３】
図２の結果に示されるように、薬物含有マトリックス層で使用されたものと同じアクリル系粘着剤から構成された粘着層を有する経皮吸収製剤（すなわち実施例３−３及び３−４）は、比較的迅速なドネペジル放出パターンを示し、したがって、比較的短時間作用性の経皮吸収製剤（例えば、約７２時間作用する経皮吸収製剤）として有効に使用できることが期待される。一方、シリコーン系粘着剤から構成された粘着層を有する経皮吸収製剤（すなわち、実施例３−１及び３−２）は、ドネペジルの制御放出パターンを示した。特に、粘着層の厚さが１００μｍである経皮吸収製剤は、ドネペジルの優れた制御放出パターンを示した。したがって、これらは、長時間作用性の経皮吸収製剤（例えば、約１週間作用する経皮吸収製剤）として有効に使用できることが期待される。
【００４４】
（３）経皮吸収製剤の生体内評価
実施例３−１の経皮吸収製剤の長時間作用性制御放出特性を、無毛ラットを用いて評価した。比較のために、単層構造を有する経皮吸収製剤（比較例１）の評価も実施した。比較例１の経皮吸収製剤は、ドネペジル塩基０．５ｇ及び酢酸エチル２．５ｇを使用したことを除いては、実施例２−８と同様の手順で、薬物含有マトリックス層（厚さ：６５μｍ）を形成することによって製造した。
【００４５】
比較例１の経皮吸収製剤は、１０ｃｍ２の大きさに切断した。実施例３−１の経皮吸収製剤は、５ｃｍ２及び１０ｃｍ２の大きさに切断した。各経皮吸収製剤を無毛ラットに貼付した後、血液サンプルを、２、４、６、１２、２４、４８、７２、９６、１２０、１４４、及び１６８時間後に、すなわち１６８時間（１週間）にわたって採取した後、血漿中のドネペジルの量をそれぞれ測定した。この血中濃度−時間プロファイルを図３に示す。
【００４６】
図３の結果に示されるように、比較例１の単層構造を有する経皮吸収製剤の示す血中濃度は低く、その後、１４４時間の時点で予想外の放出ダンピング現象が見られた。しかし、大きさが５ｃｍ２と１０ｃｍ２の、２層構造の経皮吸収製剤は、１週間にわたってドネペジルの治療上有効な濃度を維持しつつ、有意な制御放出プロフィールを示し、薬物量の半減は血中薬物濃度の半減につながった。したがって、本発明による２層構造を有する経皮吸収製剤は、ドネペジルを長時間にわたって一定濃度で持続的に放出できることがわかる。
【図１】
2015508813.tif 000006
【図２】
2015508813.tif 000007
【図３】
2015508813.tif 000008
【国際調査報告】
2015508813.tif 000009
2015508813.tif 000010
2015508813.tif 000011
2015508813.tif 000012